(57)【要約】【課題】基板を薄膜化することなく高剛性にノズルプレートを形成し、吐出孔近傍での反りを低減し、高精度にノズルを形成する。【解決手段】シリコン基板の間に埋め込み酸化膜を有する３層構造の基板を用い、前記３層構造を構成するシリコン基板のうち一方のシリコン基板に対して、前記埋め込み酸化膜をエッチストップ層としてエッチングによりザグリ部を形成し、前記ザグリ部を形成したシリコン基板とは前記埋め込み酸化膜を挟んで反対側のシリコン基板の前記ザグリ部に対応する位置に、エッチングによりノズルのテーパ部を形成し、前記埋め込み酸化膜に対して、前記ノズルのテーパ部の形成に用いたマスクと同一のマスクを用いてエッチングによりノズルのストレート部を形成する。【選択図】図１
2008068499.tif 000002
【特許請求の範囲】
【請求項１】
シリコン基板の間に埋め込み酸化膜を有する３層構造の基板を用い、
前記３層構造の基板を構成するシリコン基板のうち一方のシリコン基板に対して、前記埋め込み酸化膜をエッチストップ層としてエッチングによりザグリ部を形成する工程と、
前記ザグリ部を形成したシリコン基板とは前記埋め込み酸化膜を挟んで反対側のシリコン基板の前記ザグリ部に対応する位置に、エッチングによりノズルのテーパ部を形成する工程と、
前記埋め込み酸化膜に対して、前記ノズルのテーパ部の形成に用いたマスクと同一のマスクを用いてエッチングによりノズルのストレート部を形成する工程と、
を有することを特徴とするノズルプレートの製造方法。
【請求項２】
前記３層構造の基板を構成するシリコン基板は、一方が他方よりも膜厚が厚く、該厚い方のシリコン基板に前記ザグリ部を形成することを特徴とする請求項１に記載のノズルプレートの製造方法。
【請求項３】
シリコン基板の間に埋め込み酸化膜を有する３層構造の基板を用い、
前記３層構造の基板を構成するシリコン基板は一方が他方よりも膜厚が厚く、該厚い方のシリコン基板に対して、前記埋め込み酸化膜をエッチストップ層としてエッチングによりザグリ部を形成する工程と、
前記ザグリ部に面した埋め込み酸化膜を剥離する工程と、
前記ザグリ部が形成された側の面に対して膜を形成する工程と、
前記ザグリ部が形成されたシリコン基板とは反対側のシリコン基板に対して、前記形成された膜をエッチストップ層としてエッチングによりノズルのテーパ部を形成する工程と、
前記膜に対して、前記ノズルのテーパ部の形成に用いたマスクと同一のマスクを用いてエッチングによりノズルのストレート部を形成する工程と、
を有することを特徴とするノズルプレートの製造方法。
【請求項４】
前記ザグリ部が形成された側の面に対して形成する膜は、成膜時に応力が制御されていることを特徴とする請求項３に記載のノズルプレートの製造方法。
【請求項５】
前記ザグリ部の膜は、酸化膜、窒化膜、酸窒化膜、炭素含有シリコン酸化膜、炭化シリコン膜の少なくとも１つであることを特徴とする請求項４に記載のノズルプレートの製造方法。
【発明の詳細な説明】
【技術分野】
【０００１】
本発明は、ノズルプレートの製造方法に係り、特に、インクジェットヘッドにおいてテーパ部とストレート部を有するノズルの近傍にザグリ部を設けたノズルプレートの製造方法に関する。
【背景技術】
【０００２】
従来より、画像形成装置として、多数のノズル（液滴吐出口）を配列させたインクジェットヘッド（液体吐出ヘッド）を有し、このインクジェットヘッドと被記録媒体とを相対的に移動させながら、ノズルから被記録媒体に向けてインクを液滴として吐出することにより、被記録媒体上に画像を形成するインクジェットプリンタ（インクジェット記録装置）が知られている。
【０００３】
インクジェットプリンタにおいては、ノズルから吐出されたインクによって形成されるインクドットを組み合わせることによって被記録媒体上に１つの画像が形成される。近年、インクジェットプリンタにおいても写真プリント並みの高画質な画像を形成することが望まれている。これに対して、例えば、ノズル配列を高密度化して単位面積あたりの画素数を多くするとともに、高精度にノズルを形成することによって高画質を実現することが考えられている。
【０００４】
そこで、高精度にノズルプレートを製造するための方法が従来からいろいろ提案されている。
【０００５】
例えば、ＳＯＩ基板の活性層に単一または複数のオリフィスが活性層を貫通するように形成され、ＳＯＩ基板の支持体のオリフィスに対応する箇所に支持体を貫通するようにテーパ穴が形成され、オリフィスとテーパ穴とが連通しているインクジェットノズルプレートおよびその製造方法が知られている（例えば、特許文献１等参照）。
【０００６】
また、例えば、２枚の単結晶シリコンウエハの間に単結晶シリコンウエハに比べてエッチングレートの遅いバッファ層（２酸化ケイ素）を挟んで一体化し、バッファ層を挟む２枚の単結晶シリコンウエハの両面からエッチング加工を行って、底部が各々バッファ層に達する孔を形成した後、バッファ層を上記孔の底径の小さい側からエッチング加工して、ノズル孔を形成するようにしたインクジェットヘッドの製造方法が知られている（例えば、特許文献２等参照）。
【０００７】
また、例えば、予め熱酸化膜が形成されたシリコン基板と熱酸化膜が形成されていないシリコン基板とを前記熱酸化膜を介して接合されているシリコン基体に、双方側からシリコン基体をウエットエッチングにて開口して貫通穴を形成するシリコン基体の加工方法であって、前記シリコン基体が５００〜１０００℃程度の低温下での熱焼成にて接合形成されている場合のシリコン基体の加工方法において、接合前に予め熱酸化膜が形成されていた側のシリコン基体に、他のシリコン基体より先に貫通穴を形成するようにしたシリコン基体の加工方法及びこのシリコン基体を用いたインクジェットヘッドとその製造方法が知られている（例えば、特許文献３等参照）。
【特許文献１】特開平９−２１６３６８号公報
【特許文献２】特開平６−１３４９９４号公報
【特許文献３】特開２００１−１５１５号公報
【発明の開示】
【発明が解決しようとする課題】
【０００８】
しかしながら、前記特許文献１に記載のものでは、ＳＯＩ基板を用いオリフィスを高精度に形成する事はできるが、オリフィス（ノズル）表面がむき出しのため、紙ジャム等により、オリフィス表面や吐出孔近傍に傷などが付き、吐出安定性が得られないという問題がある。
【０００９】
また、前記特許文献２に記載のものでは、単結晶シリコンウエハをバッファ層の両面から挟み込み一体的に密着させ積層基板を形成しているが、この積層基板を形成する場合は、高温加熱や高圧加圧することにより形成することが行われている。しかし、両面のシリコンウエハを加工し、バッファ層にノズル孔を形成した場合には、バッファ層の残留応力により、ノズル近傍で反りが発生し、高精度のノズルを形成する事ができないという問題がある。
【００１０】
さらに、前記特許文献３に記載のものでは、熱酸化膜をエッチングのエンドポイントとして用い、シリコン基体の両面から加工を行っているが、この熱酸化膜は最終的に除去されている。また、ノズルはテーパ部のみの構造であり、ストレート部を設けていないため、吐出安定性が悪いという問題がある。
【００１１】
本発明は、このような事情に鑑みてなされたもので、基板を薄膜化することなく高剛性にノズルプレートを形成し、また吐出孔近傍での反りを低減し、高精度にノズルを形成することのできるノズルプレートの製造方法を提供することを目的とする。
【課題を解決するための手段】
【００１２】
前記目的を達成するために、請求項１に記載の発明は、シリコン基板の間に埋め込み酸化膜を有する３層構造の基板を用い、前記３層構造の基板を構成するシリコン基板のうち一方のシリコン基板に対して、前記埋め込み酸化膜をエッチストップ層としてエッチングによりザグリ部を形成する工程と、前記ザグリ部を形成したシリコン基板とは前記埋め込み酸化膜を挟んで反対側のシリコン基板の前記ザグリ部に対応する位置に、エッチングによりノズルのテーパ部を形成する工程と、前記埋め込み酸化膜に対して、前記ノズルのテーパ部の形成に用いたマスクと同一のマスクを用いてエッチングによりノズルのストレート部を形成する工程と、を有することを特徴とするノズルプレートの製造方法を提供する。
【００１３】
これにより、基板を薄膜化することなく高剛性にノズルプレートを形成し、また吐出孔近傍での反りを低減し、高精度にノズルを形成することができる。特に、ノズルにテーパ部を設けることにより高粘度インクを吐出する際の吐出効率が良く、ストレート部を設けることで吐出方向の安定性を高めることができ、またザグリ部を有するためノズル表面を保護することができる。また、ノズルのテーパ部とストレート部を同一のマスクを用いて形成したため、テーパ部とストレート部に段差が無く気泡の発生を防ぐことができる。
【００１４】
また、請求項２に示すように、前記３層構造の基板を構成するシリコン基板は、一方が他方よりも膜厚が厚く、該厚い方のシリコン基板に前記ザグリ部を形成することを特徴とする。
【００１５】
このように、ザグリ部を含む厚い基材にノズルのテーパ部とストレート部を一体形成することにより、基板の剛性を高め、製造時の基板割れを低減し、歩留りを向上させることができる。また、基板が厚いためチップ化した時の反りを無くし、ヘッド本体への接合時の精度を向上させることができる。
【００１６】
また、同様に前記目的を達成するために、請求項３に記載の発明は、シリコン基板の間に埋め込み酸化膜を有する３層構造の基板を用い、前記３層構造の基板を構成するシリコン基板は一方が他方よりも膜厚が厚く、該厚い方のシリコン基板に対して、前記埋め込み酸化膜をエッチストップ層としてエッチングによりザグリ部を形成する工程と、前記ザグリ部に面した埋め込み酸化膜を剥離する工程と、前記ザグリ部が形成された側の面に対して膜を形成する工程と、前記ザグリ部が形成されたシリコン基板とは反対側のシリコン基板に対して、前記形成された膜をエッチストップ層としてエッチングによりノズルのテーパ部を形成する工程と、前記膜に対して、前記ノズルのテーパ部の形成に用いたマスクと同一のマスクを用いてエッチングによりノズルのストレート部を形成する工程と、を有することを特徴とするノズルプレートの製造方法を提供する。
【００１７】
これにより、ノズルのストレート部の長さを任意に決めることができ、設計値に対してプロセスの自由度を広げることができる。
【００１８】
また、請求項４に示すように、前記ザグリ部が形成された側の面に対して形成する膜は、成膜時に応力が制御されていることを特徴とする。
【００１９】
これにより、ノズル孔近傍において、反りが無く、高精度のノズル孔を形成することができる。
【００２０】
また、請求項５に示すように、前記ザグリ部の膜は、酸化膜、窒化膜、酸窒化膜、炭素含有シリコン酸化膜、炭化シリコン膜の少なくとも１つであることを特徴とする。
【発明の効果】
【００２１】
以上説明したように、本発明によれば、基板を薄膜化することなく高剛性にノズルプレートを形成し、また吐出孔近傍での反りを低減し、高精度にノズルを形成することができる。特に、ノズルにテーパ部を設けることにより高粘度インクを吐出する際の吐出効率が良く、ストレート部を設けることで吐出方向の安定性を高めることができ、またザグリ部を有するためノズル表面を保護することができる。また、ノズルのテーパ部とストレート部を同一のマスクを用いて形成したため、テーパ部とストレート部に段差が無く気泡の発生を防ぐことができる。
【発明を実施するための最良の形態】
【００２２】
以下、添付図面を参照して、本発明に係るノズルプレートの製造方法について詳細に説明する。
【００２３】
図１（ａ）〜（ｊ）は、本発明の第１実施形態に係るノズルプレートの製造工程を示す説明図である。
【００２４】
まず、図１（ａ）に示すように、ＳＯＩ基板（あるいは、Ｓｉ−ＳｉＯ２等の３層構造基板）７０の全面に熱酸化膜７６を形成する。ＳＯＩ（Silicon on Insulator)基板７０は、単結晶シリコン基板７２（７２ａ、７２ｂ）の内部にＢＯＸ（Buried Oxide）層（埋め込み酸化膜層）７４が形成されたものである。ＢＯＸ層７４としては、ボロンドープ層だけでなく、熱酸化膜や酸化膜を積層したＳＯＩ基板を用いるようにしてもよい。
【００２５】
熱酸化膜７６を形成する方法は特に限定はされず、ＣＶＤやスパッタ、あるいは真空蒸着などによって形成することができる。また、熱酸化膜７６の膜厚は任意であり、シリコンのエッチングの際の選択比によって決めればよい。なお、図１（ａ）に示す例では、ＳＯＩ基板７０の全面に熱酸化膜７６を形成しているが、表面にのみ熱酸化膜や酸化膜、あるいは窒化膜層を形成するようにしてもよい。
【００２６】
次に、図１（ｂ）に示すように、フォトリソグラフィーによってレジスト７８をパターニングする。次に図１（ｃ）に示すように、レジスト７８をマスクにしてドライエッチングまたはウエットエッチングにより酸化膜７６をエッチングする。
【００２７】
次に、図１（ｄ）に示すように、レジスト７８をマスクにして、ＳＯＩ基板７０の厚い側のシリコン基板（支持基板）７２ａをエッチングする。エッチングの際、ＢＯＸ層７４がエッチストップ層となり、エッチストップを行う。エッチング方法は、ウエットエッチングやドライエッチングで行う。
【００２８】
このとき、ウエットエッチングの場合には、断面形状を垂直にしたい場合は、（１１０）基板を用いた結晶異方性エッチングを行い、断面形状をテーパ状にしたい場合には、（１００）基板を用いた結晶異方性エッチングを行う。また、ドライエッチングの場合には、垂直断面やテーパ断面、それぞれ得たい形状によってエッチング条件を決めれば良い。このようにしてシリコン基板７２ａに形成された凹部（ザグリ部）８０が、後にノズルが形成された場合にノズル近傍のザグリ部となる。
【００２９】
次に図１（ｅ）に示すように、エッチングの際にマスクとして用いられたレジスト７８をアッシングによって剥離する。次に図１（ｆ）に示すように、上で形成したシリコン基板７２ａのザグリ部８０に犠牲樹脂８２を充填し、その上にダミー基板８４を形成する。
【００３０】
次に、図１（ｇ）に示すように、ザグリ部８０が形成された側とは反対側（ＳＯＩ基板７０の薄い側）のシリコン基板（活性層）７２ｂにフォトリソグラフィーによってマスクとなるレジスト８６をパターニングして形成する。
【００３１】
次に、図１（ｈ）に示すように、今レジスト８６を形成したシリコン基板（活性層）７２ｂの側からシリコンのテーパエッチングを行い、ノズルのテーパ部５１Ａを形成する。このテーパエッチングは、例えばドライエッチングを用いて行うことができる。このノズルのテーパ部５１Ａの具体的な形成方法については後述する。
【００３２】
次に、図１（ｉ）に示すように、上と同一のレジスト８６をマスクにしてＢＯＸ層（エッチストップ層）７４をエッチング（ドライエッチングによる異方性エッチング）し、ノズルのストレート部（直線部）５１Ｂを形成する。なお、テーパ部５１Ａの底面側の開口径Ｄをレジスト８６の開口部の径ｄと等しく形成しておけば、ノズルのテーパ部５１Ａの底面側の開口径Ｄと等しい径のストレート部５１Ｂが形成されやすくなる。また、ザグリ部８０に犠牲樹脂８２を入れておくことにより、ＢＯＸ層７４のエッチング時にストレート部５１Ｂをきれいに開けることができると共にプラズマからステージを保護することができる。
【００３３】
次に、図１（ｊ）に示すように、レジスト８６や犠牲樹脂８２、ダミー基板８４等を剥離することによりテーパ部５１Ａとストレート部５１Ｂを有するノズル５１が形成される。ここで、レジスト８６等を剥離する方法としては、特に限定されるものではなく、例えば、一般的に使用される専用の剥離液を用いればよい。また、レジスト（マスク層）８６等を剥離するためのアッシング処理として、酸素プラズマを照射することによりレジスト８６を剥離してもよい。これにより、レジスト８６の剥離とノズルの内側のクリーニング及び親水化処理を同時に行うことができ、作業の効率化を図ることができる。
【００３４】
このようにして、ノズル５１の近傍にザグリ部８０が形成されたノズルプレートが形成される。
【００３５】
次に、ノズルのテーパ部５１Ａの具体的な形成方法について説明する。
【００３６】
図２（ａ）〜（ｅ）に、ノズルのテーパ部５１Ａの第１の形成方法を示す。この第１の形成方法は、図２に示すように、ドライエッチングと保護膜形成を繰り返し行う形成方法である。
【００３７】
まず、シリコン基板７２ｂを高周波電源に接続された平面電極（図示省略）の上に配置して、平面電極への高周波電力の印加を行う。そして、図２（ａ）に示すように、ＳＦ６ガス（六フッ化硫黄ガス）を導入して生成されるＳＦ６プラズマ（六フッ化硫黄プラズマ）を照射する。すると、パターニングされたレジスト（マスク層）８６の間のシリコン基板７２ｂの露出部分７３において、ＳＦ６プラズマ中のＦラジカル（フッ素ラジカル）とシリコンが反応する。そして、ＳｉＦ４ガス（四フッ化硅素ガス）としてシリコン基板７２ｂから離脱し、シリコン基板７２ｂに対して等方性エッチングが行われる。
【００３８】
次に、平面電極への高周波電力の印加を止め、図２（ｂ）に示すように、Ｃ４Ｆ８ガス（オクタフルオロシクロブタンガス）より生成されたＣ４Ｆ８プラズマ（オクタフルオロシクロブタンプラズマ）を照射する。その結果、ＳＦ６プラズマによりエッチングされた面の全面にＣＦ系ポリマー層が堆積して保護膜７５を形成する。
【００３９】
次に、再び平面電極への高周波電力の印加を行い、ＳＦ６ガスから生成されるＳＦ６プラズマを照射する。すると、図２（ｃ）に示すように、ＳＦ６プラズマ中のイオンの多くが底面方向に照射され、照射された底面部分のＣＦ系ポリマー層の保護膜７５が除去される。そして、図２（ｄ）に示すように、ポリマー層が除去された底面部分において、前述の図２（ａ）と同様に、ＳＦ６プラズマ中のＦラジカルによりシリコン基板７２ｂに対してエッチングがなされる。なお、このとき上記図２（ａ）においてエッチングされた側面部分には保護膜７５が形成されている。そして、図２（ａ）におけるエッチング時に比べエッチング量を少なくして、エッチングの幅を小さくすることにより、テーパ形状のエッチングを実現することができる。
【００４０】
次に、再び平面電極への高周波電力の印加を止め、図２（ｅ）に示すように、Ｃ４Ｆ８プラズマを導入し、図２（ｂ）と同様に、ＳＦ６プラズマによりエッチングされた面の全面にＣＦ系ポリマー層が堆積して保護膜７５が形成される。
【００４１】
その後、以上のようなエッチングと保護膜形成を繰り返すことにより、シリコン基板７２ｂにノズルのテーパ部５１Ａを形成することができる。
【００４２】
なお、保護膜７５の形成については、エッチングされた面の全面にポリマー層が蓄積される条件を満たす限り、平面電極への高周波電力の印加を行った状況下で行ってもよい。また、エッチングと保護膜７５の形成の時間の調整を図ることにより、テーパ角を制御することができる。
【００４３】
ここで示した例では、エッチングの際にＳＦ６ガスを使用したが、その他、ＳＦ６と酸素Ｏ２の混合ガスや、フッ素ガスを使用してもよく、例えばＣＦ４ガス（四フッ化炭素ガス）やＮＦ３ガス（三フッ化窒素ガス）などのフッ素ガスを使用してもよい。
【００４４】
また、ポリマー層形成の際にＣ４Ｆ８ガスを使用したが、その他ＣＨＦ３ガス（三フッ化メタンガス）やＣ２Ｆ６ガス（ヘキサフルオロエタン（フロン１１６）ガス）などを使用してもよい。以上が、ノズルのテーパ部５１Ａについての第１の形成方法である。
【００４５】
次に、ノズルのテーパ部５１Ａの第２の形成方法として、六フッ化硫黄ＳＦ６とオクタフルオロシクロブタンＣ４Ｆ８、または酸素Ｏ２、または三フッ化メタンＣＨＦ３などの混合ガスを用いて側面に保護膜７５を形成しながらドライエッチングを行う方法が考えられる。
【００４６】
図３（ａ）、（ｂ）に、第２の形成方法の一例として、ＳＦ６ガスとＯ２ガスの混合ガスを使用した場合の概要を示す。
【００４７】
図３に示すように、Ｏ２ガスから生成されたＯ２プラズマにより保護膜としてのＳｉＯｘＦｙが形成される。その一方で、ＳＦ６ガスから生成されたＳＦ６プラズマのイオンが底面方向に照射されるので底面部分のＳｉＯｘＦｙが除去され、ＳｉＯｘＦｙは側面のみに形成されていく。そして、ＳＦ６プラズマ中のＦラジカルによりシリコン基板７２ｂがエッチングされる。このような方法により、ＳＦ６ガスとＯ２ガスの混合ガス量、混合比、プラズマ生成用ＲＦ出力、ＲＦバイアス出力、圧力、基板温度などを調整してＳｉＯｘＦｙを形成しつつシリコン基板７２ｂをエッチングすることにより、ノズルのテーパ部５１Ａを形成することができる。なお、混合ガスとしては、ＳＦ６／Ｏ２／Ｃ４Ｆ８、ＳＦ６／Ｏ２／ＣＨＦ３などを用いてもよい。
【００４８】
また、前述したように、ＳＦ６ガスとＯ２ガスの混合ガス（あるいはＳＦ６ガス単体でもよい）によりエッチングを行うにあたって、シリコン基板７２ｂを低温状態にすること（クライオプロセス）によってノズルのテーパ部５１Ａを形成してもよい。シリコン基板７２ｂを低温状態にすることによって、Ｆラジカルによる側面方向へのエッチングが抑制される一方で、底面方向にはイオンアシスト反応によりエッチングを進行させることができるからである。なお、低温状態の温度によってＦラジカルによる側面方向へのエッチング量を調整することができる。以上が、ノズルのテーパ部５１Ａを形成する第２の方法である。
【００４９】
また、ＢＯＸ層７４をドライエッチングしてノズルのストレート部５１Ｂを形成する際、ＢＯＸ層７４を形成する材質によってドライエッチングに使用するガスを選択するようにする。
【００５０】
例えば、ＢＯＸ層７４を形成する材質がシリコン酸化物ＳｉＯ２などの酸化物系の場合には、エッチングガスにフルオロカーボン系ガスやフッ素系ガスを１種類または複数種混合した混合ガスや、これらのガスに酸素や水素などを添加したガスを使用する。または、アルゴン（Ａｒ）やヘリウム（Ｈｅ）などの不活性ガスにフルオロカーボン系ガスやフッ素系ガスを１種類または複数種混合した混合ガスや、これらのガスに酸素や水素などを添加したガスを使用してもよい。具体例としては、ＣＦ４／Ｈ２、ＣＨＦ３、ＣＨＦ／ＳＦ６／Ｈｅ、Ｃ４Ｆ８／Ａｒ／Ｏ２、ＣＦ４／ＣＨＦ３／Ａｒ、Ｃ２Ｆ６、Ｃ３Ｆ８、Ｃ４Ｆ８／ＣＯ、Ｃ５Ｆ８などがある。
【００５１】
また、ＢＯＸ層７４を形成する材質がシリコン窒化物ＳｉＮなどの窒化物系の場合には、エッチングガスにフルオロカーボン系ガスやフッ素系ガスを１種類または複数種混合した混合ガスや、これらのガスに酸素、水素や塩素などを添加したガスを使用してもよい。具体例としては、ＣＨＦ３／Ｏ２、ＣＨ２Ｆ２、ＮＦ３／Ｃｌ２などがある。
【００５２】
また、ＢＯＸ層７４を形成する材質が炭化シリコンＳｉＣなどの炭化物系の場合には、酸素や酸素ガスにフッ素系ガスを添付したものを使用する。または、アンモニア（ＮＨ３）、水素（Ｈ２）、窒素（Ｎ２）などを使用してもよい。具体例としては、Ｏ２、Ｏ２／ＳＦ６、Ｏ２／ＣＦ４などがある。
【００５３】
次に、本発明に係るノズルプレートの製造方法の第２実施形態について説明する。
【００５４】
図４（ａ）〜（ｊ）は、本発明の第２実施形態に係るノズルプレートの製造工程を示す説明図である。
【００５５】
まず、図４（ａ）に示すように、前述した第１実施形態と同様に、ＳＯＩ基板（あるいは３層構造基板）７０を用意する。ＳＯＩ基板７０は、基板表面側の厚いシリコン基板（支持基板）７２ａと、基板裏面側の薄いシリコン基板（活性層）７２ｂの２枚のシリコン基板７２（７２ａ、７２ｂ）の間にＢＯＸ層７４を形成した３層構造となっている。ＢＯＸ層７４は、ボロンドープ層だけでなく、熱酸化膜や酸化膜を積層したＳＯＩ基板を用いてもよい。
【００５６】
次に、図４（ｂ）に示すように、ＳＯＩ基板７０の裏面側のシリコン基板（活性層）７２ｂ上に、フォトリソグラフィーを用いてマスク（レジスト）９０をパターニングする。すなわち、マスク９０をシリコン基板７２ｂ上に塗布した後、プリベーク、露光、現像、ポストベークを行う。使用するレジストは、酸化膜のエッチング方法や膜厚により決めれば良い。レジスト膜厚は、酸化膜との選択比から決めれば良い。また、フォトリソグラフィーの各条件は任意である。
【００５７】
なお、シリコン基板７２ｂにノズルのテーパ部を形成するためのエッチングに用いるマスク材としては、このようなレジストの代わりに酸化膜や窒化膜を用いるようにしても良い。
【００５８】
次に、図４（ｃ）に示すように、ＳＯＩ基板７０の表面側からシリコン基板（活性層）７２ｂに対して、マスク９０によりノズルのテーパ部５１Ａを形成するためのテーパエッチングを行う。これは、前述した第１実施形態と同様に、ドライエッチングを用いて行えば良い。
【００５９】
次に、図４（ｄ）に示すように、上と同様に、マスク９０を用いてＢＯＸ層７４をエッチングしてノズルのストレート部５１Ｂを形成する。これも前述した第１実施形態と同様にして、ドライエッチングにより異方性エッチングを行うようにすればよい。
【００６０】
次に、図４（ｅ）に示すように、上で形成したマスク９０を剥離する。このとき、マスク９０がレジストの場合には、アッシング処理を行ったり、剥離液を用いてマスク９０を剥離する。
【００６１】
次に、図４（ｆ）に示すように、ＳＯＩ基板７０全面を熱酸化し、表面全体に熱酸化膜９２を形成する。酸化膜形成方法は、ＣＶＤ、スパッタ、真空蒸着などでも良い。
【００６２】
次に、図４（ｇ）に示すように、ＳＯＩ基板７０の表面側の厚いシリコン基板（支持基板）７２ａにレジスト９４をパターニングする。すなわち、レジスト９４を塗布後、プリベーク、露光、現像及びポストベークを行う。使用するレジストは、酸化膜のエッチング方法や膜厚により決めれば良く、レジスト膜厚は酸化膜との選択比から決めれば良い。また、フォトリソグラフィーの各条件は任意である。
【００６３】
次に、図４（ｈ）に示すように、レジスト９４をマスクとして熱酸化膜９２をエッチングする。ドライエッチングやウエットエッチングによりシリコン基板７２ａ表面のレジスト９４のマスク開口部の酸化膜９２をエッチングする。
【００６４】
次に、図４（ｉ）に示すように、レジスト９４をマスクとしてＳＯＩ基板７０の表面側のシリコン基板（支持基板）７２ａのエッチングを行い、ザグリ部８０を形成する。このエッチングにおいて、エッチストップ層であるＢＯＸ層７４でエッチストップを行う。エッチング方法としては、ウエットエッチングやドライエッチングで行う。
【００６５】
ウエットエッチングの場合、断面形状を垂直にしたい場合には、（１１０）基板を用いた結晶異方性エッチングを行い、断面形状をテーパ状にしたい場合には、（１００）基板を用いた結晶異方性エッチングを行う。また、ドライエッチングの場合には、垂直断面やテーパ状断面、それぞれ得たい形状によりエッチング条件を決めれば良い。
【００６６】
次に、図４（ｊ）に示すように、レジスト９４のマスク及びＳＯＩ基板７０全面の酸化膜を剥離する。これにより、テーパ部５１Ａとストレート部５１Ｂを有するノズル５１と、その近傍にザグリ部８０が形成されたノズルプレートが得られる。
【００６７】
次に、本発明に係るノズルプレートの製造方法の第３実施形態について説明する。
【００６８】
図５（ａ）〜（ｌ）は、本発明の第３実施形態に係るノズルプレートの製造工程を示す説明図である。
【００６９】
まず、図５（ａ）に示すように、ＳＯＩ基板７０の全面に酸化膜１００を形成する。このとき、ＳＯＩ基板７０の上面（表面）にのみ酸化膜を形成するようにしてもよい。酸化膜１００は、ＣＶＤやスパッタ、蒸着で成膜すればよい。酸化膜１００としては、特に、ウエットエッチングのマスクに使用する場合には熱酸化膜が良い。
【００７０】
次に、図５（ｂ）に示すように、ＳＯＩ基板７０の上面（表面）側のシリコン基板（支持基板）７２ａにフォトリソグラフィーを用いてレジスト１０２をパターニングする。レジスト１０２を塗布後、プリベーク、露光、現像、ポストベークを行う。また、前述した各実施形態と同様、使用するレジストは、酸化膜のエッチング方法や膜厚によって決めれば良く、レジスト膜厚は酸化膜との選択比から決めれば良い。なお、フォトリソグラフィーの各条件は任意である。
【００７１】
次に、図５（ｃ）に示すように、ＳＯＩ基板７０の上面（表面）の酸化膜１００をドライエッチングによりエッチングしパターニングする。または、ドライエッチングの代わりにウエットエッチングによりエッチングしてもよい。なお、ＳＯＩ基板７０の全面を熱酸化した場合には、ＳＯＩ基板７０の裏面の酸化膜を剥がすようにする。
【００７２】
次に、図５（ｄ）または図５（ｅ）に示すように、レジスト１０２をマスクとしてＳＯＩ基板７０の上面（表面）よりシリコン基板７２ａのエッチングを行い、ザグリ部８０を形成する。また、このエッチングの際、エッチストップ層であるＢＯＸ層７４によりエッチストップを行う。エッチングは、ウエットエッチングまたはドライエッチングで行う。
【００７３】
例えば、ウエットエッチングの場合、断面形状を図５（ｄ）に示すように、垂直にしたい場合には、（１１０）基板を用いた結晶異方性エッチングを行い、断面形状を図５（ｅ）に示すようにテーパ状にしたい場合には、（１００）基板を用いた結晶異方性エッチングを行う。また、ドライエッチングの場合、垂直断面やテーパ状断面、それぞれ得たい形状によりエッチング条件を決めれば良い。
【００７４】
次に、図５（ｆ）に示すように、ＳＯＩ基板７０の表面のザグリ部８０が形成された側から、エッチングによりＢＯＸ層７４を除去する。エッチストップ層であるＢＯＸ層７４が酸化膜の場合には、ドライエッチングによりエッチングを行う。
【００７５】
次に、図５（ｇ）に示すように、上で形成したレジスト１０２及びエッチングに用いた酸化膜１００を剥離する。
【００７６】
次に、図５（ｈ）に示すように、ＳＯＩ基板７０の表面側に酸化膜層１０４を形成する。この酸化膜層１０４には、後にザグリ部８０の中央部にノズルのストレート部が形成される。このノズルのストレート部が形成される酸化膜１０４は、酸化膜や窒化膜、酸窒化膜、炭素含有シリコン酸化膜、炭化シリコン膜などを、ＣＶＤやスパッタを用いて形成する。膜厚はノズルのストレート部の設計値となるように決めれば良い。また、材料（酸化膜や窒化膜）の組成や組成比を調整する事や、成膜時には、印加する高周波電力を調整して応力（圧縮、引っ張り応力）を制御して成膜を行う。
【００７７】
なお、酸化膜層は、単層に限らず、複数層でも良く、酸化膜層形成後に撥液層を形成しても良い。また、撥液層をノズルのストレート部としてもよい。
【００７８】
次に、図５（ｉ）に示すように、ＳＯＩ基板７０の裏面側のシリコン基板（活性層）７２ｂにレジスト１０６をパターニングしてマスクを形成する。
【００７９】
次に、図５（ｊ）に示すように、ＳＯＩ基板７０の裏面側より、レジスト１０６をマスクとしてシリコン基板７２ｂのテーパエッチングを行い、ノズルのテーパ部５１Ａを形成する。これには、前述した各実施形態と同様にして、ドライエッチングを用いてテーパエッチングを行えば良い。
【００８０】
次に、図５（ｋ）に示すように、上と同様にレジスト１０６をマスクとして酸化膜層１０４をエッチングして、酸化膜層１０４にノズルのストレート部５１Ｂを形成する。これには、ドライエッチングを用いて異方性エッチングを行えば良い。なお、このとき、第１実施形態等と同様にザグリ部８０に犠牲樹脂を入れ、その下にダミー基板を付けておいても良い。
【００８１】
最後に図５（ｌ）に示すように、レジスト１０６を剥離する。これにより、テーパ部５１Ａとストレート部５１Ｂを有するノズル５１と、ノズル５１の近傍に形成されたザグリ部８０を有するノズルプレートが得られる。
【００８２】
以上説明したように、本発明における各実施形態におけるノズルプレートは、ザグリ部８０を含む厚い基材（ＳＯＩ基板７０）にノズル５１のテーパ部５１Ａとストレート部５１Ｂが一体形成されている。このとき、ストレート部５１Ｂに接続するテーパ部５１Ａの底面における径がストレート部５１Ｂの径と等しくなるように形成されており、テーパ部５１Ａの底面における径とストレート部５１Ｂの径とが寸法が異なることによる段差が存在しないため、気泡が発生することがない。
【００８３】
また、ノズル５１にテーパ部５１Ａを形成したことにより、高粘度インクを吐出する際の抵抗を下げることができ、吐出効率が良い。また、ストレート部５１Ｂを設けることで、吐出方向の安定性を高めることが可能となる。
【００８４】
さらに、基板が厚いため剛性が高く、製造時における基板割れを低減することができ、歩留りの向上を図ることができる。また、基板が厚いため、チップ化した時の反りが無く、本発明によるノズルプレートを以下説明するように組み込んでインクジェットヘッドを形成した時、ヘッド本体への接合時の精度を向上させることができる。
【００８５】
また、ノズル近傍にザグリ部を形成したため、紙ジャムなどからノズル表面を保護することができる。
【００８６】
また、上記第３実施形態のように、ザグリ部に酸化膜を形成し、この酸化膜にノズルのストレート部を形成するようにした場合には、ノズルストレート部の長さ（厚さ）を任意に決めることができ、設計値に対してプロセスの自由度を広げることができる。また、応力を制御して酸化膜を形成するようにしたため、ノズル近傍において、反りが無く、高精度のノズル孔を形成することができる。
【００８７】
次に、上で説明した各実施形態によって製造されたノズルプレートを組み込んだインクジェットヘッド（印字ヘッド）について説明する。
【００８８】
図６は、本発明のノズルプレートを組み込んだ印字ヘッド５０の平面透視図である。また図７は、図６中の７−７線に沿った断面図であり一つのノズルに対応したインク室ユニットの立体的構成を示すものである。
【００８９】
記録紙面上に印字されるドットピッチを高密度化するためには、印字ヘッド５０におけるノズルピッチを高密度化する必要がある。図６に示すように、本例の印字ヘッド５０は、インク滴の吐出口であるノズル５１と連通するインク室（圧力室）５２及びインク室５２にインクを供給するインク供給口５３等から成る複数のインク室ユニット５４を、千鳥で２次元マトリクス状に配置した構造を有している。これにより、図に示す横方向である印字ヘッド５０の長手方向（記録紙搬送方向と直交する方向）に沿って並ぶように投影される実質的なノズル間隔（投影ノズルピッチ）を高密度化することができる。
【００９０】
また、図６に示すように、各ノズル５１に対応して設けられているインク室５２は、その平面形状が概略正方形となっており、その対角線上の両隅部にノズル５１とインク供給口５３が設けられている。
【００９１】
また、図７に示すように、印字ヘッド５０は、主にノズルプレート６１、流路基板６３、インク室基板６４、振動板５６、圧電素子５８、（ピエゾ）カバー６５を備えている。
【００９２】
印字ヘッド５０のノズル面（インク吐出面）５０Ａ（６０Ａ）には、本発明に係るノズルプレート６１が設けられている。ノズルプレート６１は、撥液膜６２とシリコン基板６０を有している。
【００９３】
また、インク室基板６４により形成されるインク室（圧力室）５２は、インク供給口５３を介して共通流路５５と連通されている。共通流路５５は、図示を省略したインク供給源たるインクタンクと連通しており、インクタンクから供給されるインクは共通流路５５を介して各インク室５２に分配供給される。
【００９４】
シリコン基板６０の撥液膜６２が形成される面と反対側の面には、インク室５２とノズル５１とをつなげる連通孔を有する流路基板６３が接合されている。インク室５２の天面を構成している振動板５６は共通電極を兼ね、個別電極５７を備えた圧電素子５８が接合されており、個別電極５７と共通電極（振動板５６）とに駆動電圧を印加することによって圧電素子５８が変形してインク室５２の容積が変化し、これに伴う圧力変化によりノズル５１からインクが吐出される。インク吐出後、共通流路５５からインク供給口５３を介して新しいインクがインク室５２に供給される。また、圧電素子５８は、振動板５６に接合する（ピエゾ）カバー６５によつて覆われて保護されている。
【００９５】
次に、今説明した印字ヘッド５０を利用した画像形成装置として、インクジェット記録装置の全体構成について説明する。
【００９６】
図８は、インクジェット記録装置の概略を示す全体構成図である。
【００９７】
図８に示すように、インクジェット記録装置１０は、インクの色毎に設けられた複数の印字ヘッド１２Ｋ、１２Ｃ、１２Ｍ、１２Ｙを有する印字部１２を備えている。この各色毎の印字ヘッド１２Ｋ、１２Ｃ、１２Ｍ、１２Ｙは、それぞれが、上で説明した本発明の印字ヘッド５０の構造を有している。
【００９８】
また、インクジェット記録装置１０は、各印字ヘッド１２Ｋ、１２Ｃ、１２Ｍ、１２Ｙに供給するインクを貯蔵しておくインク貯蔵／装填部１４、記録紙１６を供給する給紙部１８、記録紙１６としてロール紙を用いる場合にロール紙のカールを除去するデカール処理部２０、印字部１２のノズル面（インク吐出面）に対向して配置され記録紙１６の平面性を保持しながら記録紙１６を搬送する吸着ベルト搬送部２２、印字部１２による印字結果を読み取る印字検出部２４及び印画済みの記録紙１６（プリント物）を外部に排紙する排紙部２６を有している。
【００９９】
図８では、給紙部１８の一例として、ロール紙（連続用紙）のマガジンが示されているが、紙幅や紙質等が異なる複数のマガジンを併設してもよい。また、ロール紙のマガジンに代えて、またはこれと併用して、カット紙が積層装填されたカセットによって記録紙１６を供給してもよい。
【０１００】
ロール紙を使用する装置構成の場合、図８に示すように、裁断用のカッター２８が設けられており、このカッター２８によってロール紙は所望のサイズにカットされる。カッター２８は、記録紙１６の搬送路幅以上の長さを有する固定刃２８Ａと、固定刃２８Ａに沿って移動する丸刃２８Ｂとから構成されており、印字裏面側に固定刃２８Ａが設けられ、搬送路を挟んで印字面側に丸刃２８Ｂが配置されている。なお、カット紙を用いる場合にはカッター２８は不要である。
【０１０１】
複数種類の記録紙を利用可能な構成にした場合、紙の種類情報を記録したバーコードあるいは無線タグ等の情報記録体をマガジンに取り付け、その情報記録体の情報を所定の読取装置によって読み取ることで、使用される用紙の種類を自動的に判別し、用紙の種類に応じて適切なインク吐出を実現するようにインク吐出制御を行うことが好ましい。
【０１０２】
給紙部１８から送り出される記録紙１６は、マガジンに装填されていたことによる巻き癖が残りカールする。この巻き癖を除去するために、デカール処理部２０においてマガジンの巻き癖方向と逆方向に加熱ドラム３０で記録紙１６に熱を与える。このとき、多少印字面が外側に弱いカールとなるように加熱温度を制御するとより好ましい。
【０１０３】
デカール処理後、カットされた記録紙１６は、吸着ベルト搬送部２２へと送られる。吸着ベルト搬送部２２は、ローラ３１、３２間に無端状のベルト３３が巻き掛けられた構造を有し、少なくとも印字部１２のノズル面及び印字検出部２４のセンサ面に対向する部分が平面をなすように構成されている。
【０１０４】
ベルト３３は記録紙１６の幅よりも広い幅寸法を有しており、ベルト面には図示を省略した多数の吸引孔が形成されている。図８に示したように、ローラ３１、３２間に掛け渡されたベルト３３の内側において印字部１２のノズル面及び印字検出部２４のセンサ面に対向する位置には吸着チャンバー３４が設けられており、この吸着チャンバー３４をファン３５で吸引して負圧にすることによってベルト３３上の記録紙１６が吸着保持される。
【０１０５】
ベルト３３が巻かれているローラ３１、３２の少なくとも一方にモータ（図示省略）の動力が伝達されることにより、ベルト３３は図８において時計回り方向に駆動され、ベルト３３上に保持された記録紙１６は、図８の左から右へと搬送される。
【０１０６】
縁無しプリント等を印字するとベルト３３上にもインクが付着するので、ベルト３３外側の所定位置（印字領域以外の適当な位置）にベルト清掃部３６が設けられている。ベルト清掃部３６の構成について詳細は図示しないが、例えば、ブラシ・ロール、吸水ローラ等をニップする方式、清浄エアーを吹き掛けるエアーブロー方式、あるいはこれらの組み合わせなどがある。清掃用ロールをニップする方式の場合、ベルト線速度とローラ線速度を変えると清掃効果が大きい。
【０１０７】
なお、吸着ベルト搬送部２２に代えて、ローラ・ニップ搬送機構を用いる態様も考えられるが、印字領域をローラ・ニップ搬送すると、印字直後に用紙の印字面にローラが接触するので、画像が滲み易いという問題がある。従って、本例のように、印字領域では画像面と接触させない吸着ベルト搬送が好ましい。
【０１０８】
吸着ベルト搬送部２２により形成される用紙搬送路上において印字部１２の上流側には、加熱ファン４０が設けられている。加熱ファン４０は、印字前の記録紙１６に加熱空気を吹きつけ、記録紙１６を加熱する。印字直前に記録紙１６を加熱しておくことにより、インクが着弾後乾きやすくなる。
【０１０９】
印字部１２は、最大紙幅に対応する長さを有するライン型ヘッドを記録紙搬送方向（副走査方向）と直交する方向（主走査方向）に配置した、いわゆるフルライン型のヘッドとなっている（図６参照）。
【０１１０】
印字部１２を構成する各印字ヘッド１２Ｋ、１２Ｃ、１２Ｍ、１２Ｙは、本インクジェット記録装置１０が対象とする最大サイズの記録紙１６の少なくとも一辺を超える長さにわたってノズル（インク吐出口）５１が複数配列されたライン型ヘッドで構成されている。
【０１１１】
記録紙１６の搬送方向（記録紙搬送方向）に沿って上流側（図８の左側）から黒（Ｋ）、シアン（Ｃ）、マゼンタ（Ｍ）、イエロー（Ｙ）の順に各色インクに対応した印字ヘッド１２Ｋ、１２Ｃ、１２Ｍ、１２Ｙが配置されている。記録紙１６を搬送しつつ各印字ヘッド１２Ｋ、１２Ｃ、１２Ｍ、１２Ｙからそれぞれ色インクを吐出することにより記録紙１６上にカラー画像を形成し得る。
【０１１２】
このように、紙幅の全域をカバーするフルラインヘッドが色毎に設けられてなる印字部１２によれば、記録紙搬送方向（副走査方向）について記録紙１６と印字部１２を相対的に移動させる動作を一回行うだけで（すなわち、一回の副走査で）記録紙１６の全面に画像を記録することができる。これにより、印字ヘッドが記録紙搬送方向と直交する方向（主走査方向）に往復動作するシャトル（シリアル）型ヘッドに比べて高速印字が可能であり、生産性を向上させることができる。
【０１１３】
なお、本例では、ＫＣＭＹの標準色（４色）の構成を例示したが、インク色や色数の組み合わせについては、本実施形態には限定されず、必要に応じて淡インク、濃インクを追加してもよい。例えば、ライトシアン、ライトマゼンタ等のライト系インクを吐出する印字ヘッドを追加する構成も可能である。
【０１１４】
図８に示したように、インク貯蔵／装填部１４は、各印字ヘッド１２Ｋ、１２Ｃ、１２Ｍ、１２Ｙに対応する色のインクを貯蔵するタンクを有し、各タンクは図示を省略した管路を介して各印字ヘッド１２Ｋ、１２Ｃ、１２Ｍ、１２Ｙと連通されているるまた、インク貯蔵／装填部１４は、インク残量が少なくなるとその旨を報知する報知手段（表示手段、警告音発生手段）を備えるとともに、色間の誤装填を防止するための機構を有している。印字検出部２４は、印字部１２の打滴結果を撮像するためのイメージセンサ（ラインセンサ等）を含み、該イメージセンサによって読み取った打滴画像からノズルの目詰まりその他の吐出不良をチェックする手段として機能する。
【０１１５】
本例の印字検出部２４は、少なくとも各印字ヘッド１２Ｋ、１２Ｃ、１２Ｍ、１２Ｙによるインク吐出幅（画像記録幅）よりも幅の広い受光素子列を有するラインセンサで構成される。このラインセンサは、赤（Ｒ）の色フィルタが設けられた光電変換素子（画素）がライン状に配列されたＲセンサ列と、緑（Ｇ）の色フィルタが設けられたＧセンサ列と、青（Ｂ）の色フィルタが設けられたＢセンサ列とからなる色分解ラインＣＣＤセンサで構成されている。なお、ラインセンサに代えて受光素子が二次元配列されて成るエリアセンサを用いることも可能である。
【０１１６】
印字検出部２４は、各色の印字ヘッド１２Ｋ、１２Ｃ、１２Ｍ、１２Ｙにより印字されれたテストパターンを読み取り、各ヘッドの吐出検出を行う。吐出判定は、吐出の有無、ドットサイズの測定、ドット着弾位置の測定等で構成される。
【０１１７】
印字検出部２４の後段には、後乾燥部４２が設けられている。後乾燥部４２は、印字された画像面を乾燥させる手段であり、例えば、加熱ファンが用いられる。印字後のインクが乾燥するまでは印字面と接触することは避けた方が好ましいので、熱風を吹きつける方式が好ましい。
【０１１８】
多孔質のペーパーに染料系インクで印字した場合などでは、加圧によりペーパーの孔を塞ぐことでオゾンなど、染料分子を壊す原因となるものと接触することを防ぐことで画像の耐光性がアップする効果がある。
【０１１９】
後乾燥部４２の後段には、加熱・加圧部４４が設けられている。加熱・加圧部４４は、画像表面の光沢度を制御するための手段であり、画像面を加熱しながら所定の表面凸凹形状を有する加圧ローラ４５で加圧し、画像面に凹凸形状を転写する。
【０１２０】
このようにして生成されたプリント物は、排出部２６から排出される。本来プリントすべき本画像（目的の画像を印刷したもの）とテスト印字とは分けて排出することが好ましい。このインクジェット記録装置１０では、本画像のプリント物と、テスト印字のプリント物とを選別してそれぞれの排出部２６Ａ、２６Ｂへと送るために排紙経路を切り換える選別手段（図示省略）が設けられている。なお、大きめの用紙に本画像とテスト印字とを同時に並列に形成する場合は、カッター（第２のカッター）４８によってテスト印字の部分印字を行った場合に、切り離す。
【０１２１】
カッター４８は、排紙部２６の直前に設けられており、画像余白部にテスト印字を行った場合に、本画像とテスト印字部を切断するためのものである。カッター４８の構造は前述した第１のカッタ２８と同様であり、固定刃４８Ａと丸刃４８Ｂとから構成されている。
【０１２２】
また、図示を省略したが、本画像の排出部２６Ａには、オーダー別に画像を集積するソータが設けられている。
【０１２３】
以上、本発明のノズルプレートの製造方法等について詳細に説明したが、本発明は、以上の例には限定されず、本発明の要旨を逸脱しない範囲において、各種の改良や変形を行ってもよいのはもちろんである。
【図面の簡単な説明】
【０１２４】
【図１】（ａ）〜（ｊ）は、本発明の第１の実施形態に係るノズルプレートの製造工程を示す説明図である。
【図２】（ａ）〜（ｅ）は、ノズルのテーパ部の第１の形成方法を示す説明図である。
【図３】（ａ）、（ｂ）は、ノズルのテーパ部の第２の形成方法を示す説明図である。
【図４】（ａ）〜（ｊ）は、本発明の第２の実施形態に係るノズルプレートの製造工程を示す説明図である。
【図５】（ａ）〜（ｌ）は、本発明の第３の実施形態に係るノズルプレートの製造工程を示す説明図である。
【図６】印字ヘッドの構造例を示す平面透視図である。
【図７】図６中の７−７線に沿った断面図である。
【図８】本発明のノズルプレートを組み込んだ印字ヘッドを用いた画像形成装置としてのインクジェット記録装置を示す概略構成図である。
【符号の説明】
【０１２５】
１０…インクジェット記録装置、５０…印字ヘッド、５１…ノズル、５１Ａ…ノズルのテーパ部、５１Ｂ…ノズルのストレート部、７０…ＳＯＩ基板、７２…シリコン基板、７２ａ…支持基板としてのシリコン基板、７２ｂ…活性層としてのシリコン基板、７４…ＢＯＸ層、７６…酸化膜、７８…レジスト、８０…ザグリ部、８２…犠牲樹脂、８４…ダミー基板、８６…レジスト、９０…レジスト、９２…酸化膜、９４…レジスト
【図１】
2008068499.tif 000003
【図２】
2008068499.tif 000004
【図３】
2008068499.tif 000005
【図４】
2008068499.tif 000006
【図５】
2008068499.tif 000007
【図６】
2008068499.tif 000008
【図７】
2008068499.tif 000009
【図８】
2008068499.tif 000010